(57)【要約】【課題】染料の染着性と熱転写受像シートの離型性のいずれにも優れた熱転写受像シートに用いる樹脂、該樹脂を用いた樹脂分散液、及び熱転写受像シートを提供する。【解決手段】（ａ）ポリエステルの原料モノマー、（ｂ）スチレン及びスチレン誘導体の少なくとも１種を含有する付加重合系樹脂の原料モノマー、及び（ｃ）アクリル酸、メタアクリル酸及びこれら酸の誘導体の少なくとも１種からなる両反応性モノマー、を付加重合及び縮重合させることにより得られる、熱転写受像シート用樹脂であって、前記（ａ）ポリエステルの原料モノマーが、２，２−ビス（４−ヒドロキシフェニル）プロパンのアルキレンオキサイド付加物を８０モル％以上含むアルコール成分を含有する熱転写受像シート用樹脂。【選択図】なし【特許請求の範囲】
【請求項１】
（ａ）ポリエステルの原料モノマー、（ｂ）スチレン及びスチレン誘導体の少なくとも１種を含有する付加重合系樹脂の原料モノマー、及び（ｃ）アクリル酸、メタアクリル酸及びこれら酸の誘導体の少なくとも１種からなる化合物、を付加重合及び縮重合させることにより得られる、熱転写受像シート用樹脂であって、前記（ａ）ポリエステルの原料モノマーが、式（Ｉ）
【化１】
2010131906.tif 000008
（式中、Ｒ1Ｏ及びＲ2Ｏは各々オキシエチレン基又はオキシプロピレン基を表し、ｘ及びｙはそれぞれ正の数であり、かつｘとｙの和の平均値は２〜７である。但し、ｘ個のＲ1Ｏは各々同一でも異なっていてもよく、またｙ個のＲ2Ｏは各々同一でも異なっていてもよい。）で表される２，２−ビス（４−ヒドロキシフェニル）プロパンのアルキレンオキサイド付加物を８０モル％以上含むアルコール成分を含有する熱転写受像シート用樹脂。
【請求項２】
前記（ａ）ポリエステルの原料モノマーと（ｂ）スチレン及びスチレン誘導体の少なくとも１種を含有する付加重合系樹脂の原料モノマーの重量比［（ａ）/（ｂ）］が２０／８０〜８０／２０である、請求項１記載の熱転写受像シート用樹脂。
【請求項３】
（ａ）ポリエステルの原料モノマーにおけるジカルボン酸成分が、芳香族ジカルボン酸を５０モル％以上含有する、請求項1又は２に記載の熱転写受像シート用樹脂。
【請求項４】
（１）（ａ）ポリエステルの原料モノマー、（ｂ）スチレン及びスチレン誘導体の少なくとも１種を含有する付加重合系樹脂の原料モノマー、及び（ｃ）アクリル酸、メタアクリル酸及びこれら酸の誘導体の少なくとも１種からなる化合物、を混合する工程、
（２）主として付加重合反応により、前記（ｃ）の化合物由来の官能基を有する付加重合系樹脂成分を得る工程、及び
（３）主として縮重合反応により、ポリエステルの原料モノマー及び前記（ｃ）の化合物由来の官能基を有する付加重合系樹脂成分とを反応させる工程、
を有し、前記（ａ）ポリエステルの原料モノマーが、式（Ｉ）
【化２】
2010131906.tif 000009
（式中、Ｒ1Ｏ及びＲ2Ｏは各々オキシエチレン基又はオキシプロピレン基を表し、ｘ及びｙはそれぞれ正の数であり、かつｘとｙの和の平均値は２〜７である。但し、ｘ個のＲ1Ｏは各々同一でも異なっていてもよく、またｙ個のＲ2Ｏは各々同一でも異なっていてもよい。）で表される２，２−ビス（４−ヒドロキシフェニル）プロパンのアルキレンオキサイド付加物を８０モル％以上含むアルコール成分を含有する、熱転写受像シート用樹脂の製造方法。
【請求項５】
水性媒体中に、請求項１〜３のいずれかに記載の熱転写受像シート用樹脂を含む樹脂を分散させる、熱転写受像シート用樹脂分散液の製造方法。
【請求項６】
水性媒体中に、さらにオキサゾリン化合物を添加する工程を有する、請求項５記載の熱転写受像シート用樹脂分散液の製造方法。
【請求項７】
基材、及び請求項１〜３のいずれかに記載の熱転写受像シート用樹脂を含む染料受容層を有する熱転写受像シート。
【発明の詳細な説明】
【技術分野】
【０００１】
本発明は熱転写受像シート用樹脂、及び該樹脂を用いた熱転写受像シートに関する。
【背景技術】
【０００２】
昇華性染料を記録剤とし、これを基材に担持させた熱転写シートを用いて、昇華性染料で染着可能な熱転写受像シート上にカラー画像を形成する方法が提案されている。これは加熱手段としてプリンターのサーマルヘッドなどを使用し、加熱によって染料を受像シートに転写させてカラー画像を得るものである。このようにして形成された画像は、染料を用いることから非常に鮮明であり、且つ透明性に優れているため、中間色の再現性や階調性に優れ、高品質の画像が期待できる。
熱転受像写シートには、熱転写受像シートへの染料の染着性の観点から、染料受容層にポリエステルが用いられ、その原料モノマーとしてビスフェノールＡのアルキレンオキサイド付加物を用いることが知られている。例えば、染料受容層が、脂環族ジカルボン酸化合物を４０モル％以上含むジカルボン酸成分と、ビスフェノールＡ骨格を有するジオール化合物を１５モル％以上含むジオール成分とから生成したポリエステル樹脂を染料受容性樹脂として含有する熱転写受像シート（特許文献１）が開示されている。しかし、このような熱転写受像シートは染料の染着性に優れる反面、熱転写受像シートの離型性が劣る結果となる。一方、熱転写受像シートの離型性の観点から染料受容層にスチレン樹脂やアクリル系樹脂を用いる方法が提案されている（特許文献２）が、逆に、染料の染着性に劣る結果となり、十分な画像性能を得ることができない。
また、ポリエステルとポリスチレン等の熱可塑性樹脂との混合樹脂や、主鎖が不飽和結合を有するポリエステル、側鎖がラジカル重合性不飽和単量体の重合体である樹脂を染料受容層に用いる技術（特許文献３、４）等が知られている。
【０００３】
【特許文献１】特開２００２−１９３０６号公報
【特許文献２】特開２００２−２８３７５０号公報
【特許文献３】特開平６−２４１５６号公報
【特許文献４】特開平１０−６００６３号公報
【発明の開示】
【発明が解決しようとする課題】
【０００４】
しかしながら、前記特許文献３あるいは特許文献４に開示された樹脂では、染料の染着性と熱転写受像シートの離型性のいずれもが優れた熱転写受像シートは得られていなかった。
本発明は、染料の染着性と熱転写受像シートの離型性のいずれにも優れた熱転写受像シートに用いられる樹脂、該樹脂の製造方法、該樹脂を用いた樹脂分散液の製造方法、及び熱転写受像シートを提供することを課題とする。
【課題を解決するための手段】
【０００５】
本発明は、
［１］（ａ）ポリエステルの原料モノマー、（ｂ）スチレン及びスチレン誘導体の少なくとも１種を含有する付加重合系樹脂の原料モノマー、及び（ｃ）アクリル酸、メタアクリル酸及びこれら酸の誘導体の少なくとも１種からなる化合物、を重合させることにより得られる、熱転写受像シート用樹脂であって、前記（ａ）ポリエステルの原料モノマーが、式（Ｉ）
【０００６】
【化１】
2010131906.tif 000002
【０００７】
（式中、Ｒ1Ｏ及びＲ2Ｏは各々オキシエチレン基又はオキシプロピレン基を表し、ｘ及びｙはそれぞれ正の数であり、かつｘとｙの和の平均値は２〜７である。但し、ｘ個のＲ1Ｏは各々同一でも異なっていてもよく、またｙ個のＲ2Ｏは各々同一でも異なっていてもよい。）で表される２，２−ビス（４−ヒドロキシフェニル）プロパンのアルキレンオキサイド付加物を８０モル％以上含むアルコール成分を含有する熱転写受像シート用樹脂、
【０００８】
［２］（１）（ａ）ポリエステルの原料モノマー、（ｂ）スチレン及びスチレン誘導体の少なくとも１種を含有する付加重合系樹脂の原料モノマー、及び（ｃ）アクリル酸、メタアクリル酸及びこれら酸の誘導体の少なくとも１種からなる化合物、を混合する工程、
（２）主として付加重合反応により、前記（ｃ）の化合物由来の官能基を有する付加重合系樹脂成分を得る工程、及び
（３）主として縮重合反応により、ポリエステルの原料モノマー及び前記（ｃ）の化合物由来の官能基を有する付加重合系樹脂成分とを反応させる工程、
を有し、前記（ａ）ポリエステルの原料モノマーが、上記式（Ｉ）で表される２，２−ビス（４−ヒドロキシフェニル）プロパンのアルキレンオキサイド付加物を８０モル％以上含むアルコール成分を含有する、熱転写受像シート用樹脂の製造方法、
［３］水性媒体中に、上記［１］に記載の熱転写受像シート用樹脂を含む樹脂を分散させる、熱転写受像シート用樹脂分散液の製造方法、及び
［４］基材、及び上記［１］に記載の熱転写受像シート用樹脂を含む染料受容層を有する熱転写受像シート、
に関する。
【発明の効果】
【０００９】
本発明によれば、染料の染着性と熱転写受像シートの離型性のいずれにも優れた熱転写受像シートに用いる樹脂、該樹脂の製造方法、該樹脂を用いた樹脂分散液の製造方法、及び熱転写受像シートを提供することができる。
【発明を実施するための最良の形態】
【００１０】
［熱転写受像シート用樹脂］
本発明の熱転写受像シート用樹脂は、（ａ）ポリエステルの原料モノマー、（ｂ）スチレン及びスチレン誘導体の少なくとも１種を含有する付加重合系樹脂の原料モノマー、及び（ｃ）アクリル酸、メタアクリル酸及びこれら酸の誘導体の少なくとも１種からなる化合物、を付加重合及び縮重合させることにより得られる、熱転写受像シート用樹脂であって、前記（ａ）ポリエステルの原料モノマーが、上記式（Ｉ）で表される２，２−ビス（４−ヒドロキシフェニル）プロパンのアルキレンオキサイド付加物を８０モル％以上含むアルコール成分を含有するものである。
【００１１】
本発明の熱転写受像シート用樹脂は、ポリエステルと付加重合系樹脂とが、その少なくとも一部で化学結合した樹脂であって、該樹脂は、前述の通り、（ａ）前記式（Ｉ）で表される２，２−ビス（４−ヒドロキシフェニル）プロパンのアルキレンオキサイド付加物を含むポリエステルの原料モノマーと、（ｂ）スチレン及びスチレン誘導体の少なくとも１種を含有する付加重合系樹脂の原料モノマーとを、（ｃ）アクリル酸、メタアクリル酸及びこれら酸の誘導体の少なくとも１種からなる化合物（以下、両反応性モノマーという）の存在下で付加重合および縮重合させて得られるものである。
【００１２】
本発明の熱転写受像シート用樹脂により、染料の染着性と熱転写受像シートの離型性のいずれにも優れた熱転写受像シートが得られる理由は不明であるが、本発明の熱転写受像シート用樹脂は、例えば、ポリエステルの末端のヒドロキシ基が、付加重合系樹脂に取り込まれた両反応性モノマーのカルボキシル基と反応し、化学結合することにより、ポリエステル成分中に付加重合系樹脂成分が微細に、かつ均一に分散するためと考えられる。この点で、本発明は、ポリエステル中の不飽和結合が開裂して側鎖にラジカル重合系樹脂がグラフト化した従来のグラフト樹脂とは相違するものである。ここでは、本発明の熱転写受像シート用樹脂における前記両反応性モノマーは、付加重合系樹脂成分として考える。
【００１３】
（（ａ）ポリエステルの原料モノマー）
ポリエステルの原料モノマーとしては特に制限はなく、通常ポリエステルの原料モノマーとして知られる公知のアルコール成分と公知のカルボン酸成分をいずれも使用することができる。
前記ポリエステルの原料モノマーであるアルコール成分としては、例えば、エチレングリコール、プロピレングリコール、２，２−ビス（４−ヒドロキシフェニル）プロパンのアルキレンオキサイド付加物、グリセリン、ペンタエリスリトール、トリメチロールプロパン、水素添加ビスフェノールＡ、ソルビトール、又はそれらのアルキレン（炭素数２〜４）オキサイド（平均付加モル数１〜１６）付加物等が挙げられる。このアルコール成分は、１種を単独で用いてもよく、２種以上を組み合わせて用いてもよい。
【００１４】
本発明においては、前記ポリエステルの原料成分であるアルコール成分として、熱転写受像シートの離型性（熱融着性ともいう）及び熱転写受像シートへの染料の染着性の観点から、式（Ｉ）
【化２】
2010131906.tif 000003
【００１５】
で表される２，２−ビス（４−ヒドロキシフェニル）プロパンのアルキレンオキサイド付加物が用いられる。式（Ｉ）で表される２，２−ビス（４−ヒドロキシフェニル）プロパンのアルキレンオキサイド付加物は、同様の観点から、原料アルコール成分中に８０モル％以上含有され、好ましくは９０モル％以上含有され、さらに好ましくは実質１００モル％含有される。
【００１６】
一般式（Ｉ）において、Ｒ1Ｏ及びＲ2Ｏは、それぞれオキシエチレン基又はオキシプロピレン基を表す。ｘ及びｙはそれぞれ上記オキシエチレン基又はオキシプロピレン基のモル数を表わし、いずれも正の数である。Ｒ1ＯとＲ2Ｏは同一でも異なっていてもよく、また、ｘ個のＲ1Ｏは各々同一でも異なっていてもよく、またｙ個のＲ2Ｏは各々同一でも異なっていてもよい。カルボン酸成分との反応性の観点から、ｘとｙの和の平均値は２〜７であり、好ましくは２〜５である。
前記式（Ｉ）で表される２，２−ビス（４−ヒドロキシフェニル）プロパンのアルキレンオキサイド付加物としては、具体的には、前記付加モル数を有するポリオキシプロピレン−２，２−ビス（４−ヒドロキシフェニル）プロパン、ポリオキシエチレン−２，２−ビス（４−ヒドロキシフェニル）プロパン等が挙げられる。
【００１７】
本発明においては、熱転写受像シートの離型性の観点から、前記アルコール成分として、３価以上のアルコールを用いることが好ましく、具体的には、グリセリン、ペンタエリスリトールを用いることがより好ましい。
【００１８】
また、原料成分としてのカルボン酸成分としては、具体的には、フタル酸、イソフタル酸、テレフタル酸、シクロヘキサンジカルボン酸、フマル酸、マレイン酸、アジピン酸、コハク酸等のジカルボン酸、ドデセニルコハク酸、及びオクテニルコハク酸等の炭素数１〜２０のアルキル基又は炭素数２〜２０のアルケニル基で置換されたコハク酸；トリメリット酸、ピロメリット酸等の３価以上の多価カルボン酸、前記各種の酸の無水物及びそれらのアルキル（炭素数１〜３）エステル等が挙げられる。カルボン酸成分中には、熱転写受像シートの離型性及び熱転写受像シートへの染料の染着性の観点から、芳香族ジカルボン酸を含むことが好ましく、具体的には、フタル酸、イソフタル酸、テレフタル酸等が好ましい。
前記芳香族ジカルボン酸は、同様の観点から、ポリエステルの原料モノマーであるカルボン酸成分におけるジカルボン酸中、５０モル％以上含有することが好ましく、７０モル％以上含有することがより好ましく、９０モル％以上含有することがより好ましく、実質１００モル％がよりさらに好ましい。前記カルボン酸成分は、１種を単独で用いてもよく、２種以上を組み合わせて用いてもよい。
【００１９】
本発明においては、熱転写受像シートの離型性の観点から、前記カルボン酸成分として、３価以上のカルボン酸、それらの酸の無水物及びそれらのアルキル（炭素数１〜３）エステルを用いることが好ましく、具体的には、トリメリット酸、ピロメリット酸、それらの酸の無水物及びそれらのアルキル（炭素数１〜３）エステルを用いることがより好ましく、さらに好ましくはトリメリット酸及びその無水物である。本発明においては、これらの３価以上のカルボン酸は、後述の付加重合及び縮重合の後で、添加することもでき、同様の観点から好ましい。
前記３価以上のカルボン酸、それらの酸の無水物及びそれらのアルキル（炭素数１〜３）エステルは、前記観点から、全カルボン酸成分中、１０〜４０モル％含有することが好ましく、１０〜３５モル％含有することがより好ましく、１０〜２５モル％がよりさらに好ましい。
【００２０】
本発明においては、熱転写受像シートへの染料の染着性の観点から、アルキル基及び／又はアルケニル基で置換されたコハク酸を用いることも好ましい方法である。上記コハク酸としては、ドデセニルコハク酸、オクテニルコハク酸等の炭素数１〜２２のアルキル基又は炭素数２〜２２のアルケニル基で置換されたコハク酸を用いることがより好ましく、炭素数８〜２２の、より好ましくは炭素数１０〜２０の、直鎖状、分岐鎖状若しくは環状のアルキル基、又は炭素数８〜２２の、より好ましくは炭素数１０〜２０の、直鎖状、分岐鎖状若しくは環状のアルケニル基がより好ましい。
具体的には、アルキル基及び／又はアルケニル基を有するコハク酸において、アルキル基としては、例えば各種オクチル基、各種デシル基、各種ドデシル基、各種テトラデシル基、各種ヘキサデシル基、各種オクタデシル基、各種アイコシル基などを挙げることができる。
また、アルケニル基としては、例えば各種オクテニル基、各種デセニル基、各種ドデセニル基、各種テトラデセニル基、各種ヘキサデセニル基、各種オクタデセニル基、各種アイコセニル基などを挙げることができる。
【００２１】
ポリエステルの原料モノマーの縮重合は、前記アルコール成分とカルボン酸成分とを、例えば不活性ガス雰囲気中にて、必要に応じエステル化触媒を用いて行う。上記縮重合の際の温度は、原料モノマーの反応性と熱分解性の観点から、好ましくは１５０〜２５０℃、より好ましくは１７０〜２４０℃、さらにより好ましくは１７５〜２４０℃である。本発明の熱転写受像シートの離型性及び熱転写受像シートへの染料の染着性の観点から、ポリエステルはブロードな分子量分布を有するものであることが好ましく、エステル化触媒を用いて縮重合をすることが好ましい。エステル化触媒としては、錫触媒、チタン触媒、三酸化アンチモン、酢酸亜鉛、２酸化ゲルマニウム等の金属化合物等が挙げられるが、これらの中では、錫触媒及びチタン触媒が好ましく、錫触媒の中では、酸化ジブチル錫、ジオクチル酸錫及びその塩が好ましい。
【００２２】
（（ｂ）付加重合系樹脂の原料モノマー）
（ｂ）付加重合系樹脂の原料モノマーは、スチレン及びスチレン誘導体の少なくとも１種を含有する。
付加重合系樹脂としては、付加重合反応の反応性の観点から、好ましくはラジカル重合反応により得られるビニル系樹脂等が挙げられる。付加重合系樹脂の原料モノマーは、スチレン又はスチレン誘導体の少なくとも一種を含有する。スチレン誘導体としては、メチルスチレン、α−メチルスチレン、β−メチルスチレ、ｔ−ブチルスチレン、クロロスチレン、クロロメチルスチレン、メトキシスチレン、スチレンスルホン酸又はその塩等が挙げられる。
【００２３】
これらの中では、熱転写受像シートの離型性の観点から、スチレン誘導体が好ましく、モノマーの原料価格、熱転写受像シート用樹脂の保存安定性の観点からは、スチレンが好ましい。スチレンあるいはスチレン誘導体の含有量は、熱転写受像シートの離型性及び熱転写受像シート用樹脂の保存安定性の観点から、付加重合系樹脂の原料モノマー中、５５重量％以上が好ましく、６５重量％以上がより好ましく、７５重量％以上がさらに好ましい。
【００２４】
スチレン又はスチレン誘導体以外の付加重合系樹脂の原料モノマーとしては、例えば、エチレン、プロピレン等のエチレン性不飽和モノオレフィン類；ブタジエン等のジオレフィン類；塩化ビニル等のハロビニル類；酢酸ビニル、プロピオン酸ビニル等のビニルエステル類；（メタ）アクリル酸のアルキル（炭素数１〜１８）エステル、（メタ）アクリル酸ジメチルアミノエチル等のエチレン性モノカルボン酸のエステル；ビニルメチルエーテル等のビニルエーテル類；ビニリデンクロリド等のビニリデンハロゲン化物；Ｎ−ビニルピロリドン等のＮ−ビニル化合物類等が挙げられる。
なお、付加重合系樹脂の原料モノマーの付加重合には、公知の重合開始剤、架橋剤等を必要に応じて使用してもよい。上記付加重合の際の温度は、用いられる重合開始剤の種類にもよるが、例えば、ジブチルパーオキサイド等の開始剤を用いる場合には、反応系内の粘度を下げ付加重合反応を効率的に行う観点から、好ましくは１００〜１８０℃、より好ましくは１４０〜１７０℃である。
【００２５】
（（ｃ）両反応性モノマー）
（ｃ）両反応性モノマーとは、分子内に、カルボキシル基とエチレン性不飽和結合とを有する化合物であり、アクリル酸、メタアクリル酸及びこれら酸の誘導体の少なくとも１種からなる。アクリル酸、メタアクリル酸の誘導体としては、
クロトン酸、チグリン酸、２−ペンテン酸、４−ペンテン酸、２−メチル２−ペンテン酸、４−メチル２−ペンテン酸、２−ヘキセン酸、５−ヘキセン酸などが挙げられる。このような両反応性モノマーを用いることにより、染料の染着性と熱転写受像シートの離型性に優れた熱転写受像シート用樹脂が得られる。
本発明において（ｃ）両反応性モノマーの使用量は、ポリエステル樹脂成分への付加重合系樹脂成分の分散性と、付加重合反応及び縮重合反応の反応制御の観点から、（ａ）ポリエステルの原料モノマーであるカルボン酸成分に対し、１〜４０モル％が好ましく、５〜３０モル％がより好ましい。
【００２６】
（熱転写受像シート用樹脂の製造）
本発明の熱転写受像シート用樹脂は、上記（ａ）ポリエステルの原料モノマー、（ｂ）付加重合系樹脂の原料モノマー、及び（ｃ）両反応性モノマー、の各モノマーを、付加重合および縮重合することにより得られる。すなわち、本発明においては、（ａ）ポリエステルの原料モノマーと（ｂ）付加重合系樹脂の原料モノマーに加えて、さらに上記（ａ）ポリエステルの原料モノマー及び前記（ｂ）付加重合系樹脂の原料モノマーのいずれとも反応し得る（ｃ）両反応性モノマーを用いる。これにより、本発明の熱転写受像シート用樹脂は、ポリエステル成分と付加重合系樹脂成分とが、その少なくとも一部で両反応性モノマーを介して結合する。
【００２７】
本発明において、熱転写受像シート用樹脂の重合は、縮重合反応と付加重合反応を同一反応容器中で順次又は並行して行うことにより行われる。本発明の熱転写受像シート用樹脂は、（ｃ）両反応性モノマーを（ｂ）付加重合系樹脂の原料モノマーと反応させ、該反応により得られた付加重合系樹脂に取り込まれた両反応性モノマー由来の官能基と、ポリエステルの原料のアルコールの末端ヒドロキシ基が反応することにより得られるものであることが好ましく、このような方法により得られるものであれば、付加重合反応と縮重合反応の開始、進行及び完結は、時間的に制限はなく、それぞれの反応に応じて反応温度及び時間を適当に選択し、反応を進行、完結させればよい。縮重合反応及び付加重合反応は、それぞれ前述の条件により行うことができる。
【００２８】
［熱転写受像シート用樹脂の製造方法］
（熱転写受像シート用樹脂の製造方法）
本発明の熱転写受像シート用樹脂は、（１）（ａ）ポリエステルの原料モノマー、（ｂ）スチレン及びスチレン誘導体の少なくとも１種を含有する付加重合系樹脂の原料モノマー、及び（ｃ）アクリル酸、メタアクリル酸及びこれら酸の誘導体の少なくとも１種からなる両反応性モノマー、を混合する工程、（２）主として付加重合反応により、両反応性モノマー由来の官能基を有する付加重合系樹脂成分を得る工程、及び（３）主として縮重合反応により、ポリエステルの原料モノマー及び前記両反応性モノマー由来の官能基を有する付加重合系樹脂成分とを反応させる工程、を有し、前記（ａ）ポリエステルの原料モノマーが、前記式（Ｉ）で表される２，２−ビス（４−ヒドロキシフェニル）プロパンのアルキレンオキサイド付加物を８０モル％以上含むアルコール成分を含有する、熱転写受像シート用樹脂の製造方法により得ることが好ましい。なお、前記付加重合反応、縮重合反応はそれぞれ独立して行われる必要はなく、並行して行われてもよいが、工程（２）では主として付加重合反応が、工程（３）では主として縮重合反応が行われることが好ましい。
【００２９】
好ましくは、本発明の熱転写受像シート用樹脂は、主として付加重合反応により両反応性モノマー由来の官能基を有する付加重合系樹脂成分を得た後、主として縮重合反応によりポリエステル成分を形成させ、両反応性モノマー由来の官能基とポリエステル成分とを反応させる方法により得られる。このような方法により樹脂を得ることにより、ポリエステル樹脂成分中の付加重合系樹脂成分がより微細に、かつ均一に分散することになり好ましい。なお、本発明において、前記「主として」とは、本発明の効果を阻害しない範囲において、同時にあるいは並行して他の反応が起こっていてもよい趣旨である（以下、同様の表記は同様の意味を示す）。また、前記「両反応性モノマー由来の官能基」とは、前記両反応性モノマーに由来し、ポリエステルが有するカルボキシル基やヒドロキシ基などの官能基と縮重合反応しうる官能基を指す。
【００３０】
前記方法は、具体的には、まず、（ｂ）付加重合系樹脂の原料モノマー、と（ｃ）両反応性モノマーとを混合し、好ましくは１００〜１８０℃、より好ましくは１４０〜１７０℃で主として付加重合反応させて両反応性モノマー由来の官能基を有する付加重合系樹脂成分を得た後、（ａ）ポリエステルの原料モノマーを、好ましくは触媒を添加して、混合し、反応温度を、好ましくは１５０〜２５０℃、より好ましくは１７０〜２４０℃、さらに好ましくは１７５〜２４０℃に上昇させた後、主として縮重合反応によりポリエステル成分を形成させ、前記付加重合系樹脂成分の両反応性モノマー由来の官能基とポリエステル成分を反応させて行うことができる。（ａ）ポリエステルの原料モノマー、（ｂ）付加重合系樹脂の原料モノマー、及び（ｃ）両反応性モノマーは最初に混合しておいてもよい。
【００３１】
また、本発明の熱転写受像シート用樹脂は、主として縮重合反応によりポリエステル成分を得た後、主として付加重合反応により両反応性モノマー由来の官能基を有する付加重合系樹脂成分を形成させ、前記ポリエステル成分と付加重合系樹脂成分の両反応性モノマー由来の官能基とを反応させて得ることもできる。
このような方法は、具体的には、（ａ）ポリエステルの原料モノマーを、好ましくは触媒を添加して、混合し、好ましくは１５０〜２５０℃、より好ましくは１７０〜２４０℃で主として縮重合反応によりポリエステル成分を得た後、反応温度を好ましくは１００〜１８０℃、より好ましくは１４０〜１７０℃に低下させた後、付加重合系樹脂の原料モノマー及び両反応性モノマーを混合し、主として付加重合反応により両反応性モノマー由来の官能基を有する付加重合系樹脂成分を形成させ、前記ポリエステル成分と付加重合系樹脂成分の両反応性モノマー由来の官能基とを反応させて行うことができる。
【００３２】
本発明においては、（ａ）ポリエステルの原料モノマーの（ｂ）付加重合系樹脂の原料モノマー及び（ｃ）両反応性モノマーの両モノマーに対する重量比［（ａ）／（ｂ）＋（ｃ）］は、染料の染着性と熱転写受像シートの離型性を両立させる観点から、２０／８０〜８０／２０であることが好ましく、３０／７０〜８０／２０がより好ましく、４０／６０〜７５／２５がさらに好ましく、５０／５０〜７０／３０がよりさらに好ましい。ポリエステル成分が付加重合系樹脂成分に対して多く存在する場合、ポリエステル成分中に付加重合系樹脂成分がより微細に、かつ均一に分散することができ好ましい。上記比は、ポリエステル成分の付加重合系樹脂成分に対する重量比を示すものと考えられる。
また、（ｂ）付加重合系樹脂の原料モノマーの（ｃ）両反応性モノマーに対する重量比［（ｂ）／（ｃ）］はポリエステル樹脂成分中の付加重合系樹脂成分の分散性と、反応の制御の観点から、８０／２０〜９９／１であることが好ましく、８９／１１〜９８／２がより好ましく、９３／７〜９７／３がさらに好ましく、９５／５〜９７／３がよりさらに好ましい。
【００３３】
（熱転写受像シート用樹脂）
熱転写受像シート用樹脂は、（ａ）ポリエステルの原料モノマー、（ｂ）スチレン及びスチレン誘導体の少なくとも１種を含有する付加重合系樹脂の原料モノマー、及び（ｃ）アクリル酸、メタアクリル酸及びこれら酸の誘導体の少なくとも１種からなる両反応性モノマー、を付加重合及び縮重合させることにより得られるものであるが、前述の製造方法により得ることが好ましい。
【００３４】
熱転写受像シートの離型性、熱転写受像シートへの染料の染着性の観点から、本発明の熱転写受像シート用樹脂の軟化点は８０〜２５０℃であることが好ましく、１２０〜２５０℃がより好ましい。また、ガラス転移点は５０℃以上であることが好ましく、５０〜８５℃がより好ましい。酸価は、樹脂の水性媒体中での分散性の観点から、１０〜４０ｍｇＫＯＨ／ｇが好ましく、１５〜３０ｍｇＫＯＨ／ｇがより好ましい。ガラス転移点、軟化点及び酸価は、いずれも用いるモノマーの種類、配合比率、縮重合の温度、反応時間を適宜調節することにより所望のものを得ることができる。
また、熱転写受像シートを得る際の造膜性等の観点から、本発明の熱転写受像シート用樹脂の数平均分子量は１，０００〜１０，０００が好ましく、２，０００〜８，０００がより好ましい。
【００３５】
［熱転写受像シート用樹脂分散液の製造方法］
本発明における熱転写受像シート用樹脂分散液の製造方法は、水性媒体中に、前述の熱転写受像シート用樹脂を含む樹脂を分散させるものである。
本発明において、上記製造方法としては、上記熱転写受像シート用樹脂を含む樹脂を乳化して行う方法が好ましい。
【００３６】
本発明において、熱転写受像シート用樹脂を含む樹脂において、熱転写受像シート用樹脂については前述の通りであるが、これ以外の樹脂としては、熱転写受像シートの受容層として用いられる公知の樹脂、例えば、ポリプロピレン等のポリオレフィン系樹脂、ポリ塩化ビニル等のハロゲン化ポリマー、ポリ酢酸ビニル、ポリアクリルエステル等のビニルポリマー、ポリスチレン系樹脂、エチレンやプロピレン等のオレフィンと他のビニルモノマーとの共重合体系樹脂、セルロースジアセテート等のセルロース系樹脂、ポリカーボネート等を挙げることができ、熱転写受像シートの離型性、熱転写受像シートへの染料の染着性の観点から、ポリ塩化ビニル、ポリカーボネートが好ましい。
【００３７】
本発明においては、熱転写受像シート用樹脂を含む樹脂は、環境性の観点から、水性媒体中に分散させてなる樹脂分散液中の樹脂粒子として、必要に応じて離型剤等とともに樹脂分散液中に含有されることが好ましい。熱転写受像シート用樹脂を含む樹脂中の熱転写受像シート用樹脂の含有量は、熱転写受像シートへの染料の染着性の観点から、７０重量％以上が好ましく、８０重量％以上がより好ましく、１００重量％であることがさらに好ましい。
【００３８】
（樹脂分散液）
前記熱転写受像シート用樹脂を含む樹脂を分散させる水性媒体としては、水を主成分とするもの、すなわち、水が５０重量％以上のものである。環境性の観点から、水性媒体中の水の含有量は８０重量％以上が好ましく、９０重量％以上がより好ましく、１００重量％がさらに好ましい。水以外の成分としては、メタノール、エタノール、イソプロパノール、ブタノール、アセトン、メチルエチルケトン、テトラヒドロフラン等の水に溶解する有機溶媒が挙げられる。
【００３９】
本発明においては、前記樹脂分散液は、熱転写受像シートと昇華性染料を有する転写シートとの離型性（熱融着性）を改善し、画像濃度及び画質を向上させる観点から、オキサゾリン基を有する化合物を添加してなることが好ましい。
オキサゾリン基を有する化合物（以下、「オキサゾリン化合物」ということがある）としては、分子内にオキサゾリン基を複数含有するものが使用可能である。分子内にオキサゾリン基を複数含有する化合物としては、２，２−（１，３−フェニレン）−ビス２−オキサゾリン、２，２−（１，４−フェニレン）−ビス２−オキサゾリンなどの２官能タイプ；オキサゾリン基を含有する重合性単量体を重合した多官能タイプ（以下、「オキサゾリン重合体」ということがある）が挙げられるが、熱転写受像シート用樹脂を含む樹脂との架橋反応性の観点から、オキサゾリン重合体が好ましい。
【００４０】
オキサゾリン化合物を使用することにより、熱転写受像シート用樹脂を含有する樹脂との反応による架橋効果が効果的に発現し、架橋反応が促進されることにより、樹脂分散液を構成する樹脂の分子量が高くなり、熱転写受像シートとの離型性及び熱融着性が改善されるものと考えられる。オキサゾリン重合体は、例えば、オキサゾリン基を含有する重合性単量体を重合することによって得られる。必要に応じて、オキサゾリン基を有する重合性単量体と共重合可能な、オキサゾリン基を有しない重合性単量体との共重合によって得られる。
【００４１】
オキサゾリン基を有する重合性単量体としては、例えば、２−ビニル−２−オキサゾリン、２−ビニル−４−メチル−２−オキサゾリン、２−ビニル−５− メチル−２−オキサゾリン、２−イソプロペニル−２− オキサゾリン、２−イソプロペニル−４−メチル−２−オキサゾリン、２−イソプロペニル−５−メチル−２− オキサゾリン、２−イソプロペニル−５−エチル−２− オキサゾリン等が挙げられる。これらは１種類のみを用いても、２種類以上を併用してもよい。これらの中でも、２−イソプロペニル−２−オキサゾリンが、工業的に入手しやすいため好ましい。
【００４２】
オキサゾリン基を有しない重合性単量体としては、例えば、（メタ）アクリル酸メチル、（メタ）アクリル酸エチル、（メタ）アクリル酸ｎ−ブチル、（メタ）アクリル酸イソブチル、（メタ）アクリル酸ｔ−ブチル、（メタ）アクリル酸シクロヘキシル、（メタ）アクリル酸−２−エチルヘキシル等の（メタ）アクリル酸エステル；（メタ）アクリル酸ナトリウム、（メタ）アクリル酸カリウム等の不飽和ニトリル；（メタ）アクリルアミド、Ｎ−メチロール（メタ）アクリルアミド等の不飽和アミド；酢酸ビニル、プロピオン酸ビニル等のビニルエステル；メチルビニルエーテル等のビニルエーテル；エチレン、プロピレン等のα−オレフィン；塩化ビニル、塩化ビニリデン等のハロゲン含有α，β−不飽和脂肪族炭化水素；スチレン、ジビニルベンゼン等のα，β−不飽和芳香族炭化水素等を挙げることができる。これらは１種類のみで用いても、２種類以上を併用してもよい。
【００４３】
オキサゾリン重合体の重量平均分子量は、熱転写受像シート用樹脂を含有する樹脂との架橋反応性および生産性の観点から、５００〜２，０００，０００であることが好ましく、１，０００〜１，０００，０００であることがより好ましい。
【００４４】
本発明において、オキサゾリン化合物は粉体粒子として用いることもできるが、熱転写受像シート用樹脂との架橋反応性及び生産性の観点から、水性媒体中に分散若しくは溶解されたものとして含有されることが好ましい。オキサゾリン化合物が水性媒体中に分散されたものである場合、オキサゾリン化合物の分散粒子は、熱転写受像シート用樹脂との架橋反応性の観点から、その体積中位粒径（Ｄ５０）が０．０２〜１μｍであることが好ましく、より好ましくは０．０５〜０．８μｍである。ここで「体積中位粒径（Ｄ５０）」とは、体積分率で計算した累積体積頻度が粒径の小さい方から計算して５０％になる粒径を意味する。その測定方法は後述の通りである。また、オキサゾリン化合物が分散若しくは溶解される水性媒体としては、前述のものが同様に用いられる。
【００４５】
尚、オキサゾリン化合物の一般的な市販品としては、日本触媒社製のエポクロスＷＳシリーズ（水溶性タイプ）、Ｋシリーズ（エマルションタイプ）などが使用可能である。
前記オキサゾリン化合物の樹脂分散液中における含有量あるいは添加量は、熱転写受像シート用樹脂との架橋反応性及び生産性の観点から、熱転写受像シート用樹脂を含む樹脂１００重量部に対して、固形分として０．１〜３０重量部であることが好ましく、より好ましくは１〜２０重量部である。
【００４６】
樹脂分散液中における熱転写受像シート用樹脂を含む樹脂粒子は、熱転写受像シートを得る際の造膜性の観点から、その体積中位粒径（Ｄ５０）が１μｍ以下であることが好ましく、２０ｎｍ〜１μｍであることがより好ましく、さらに好ましくは５０〜８００ｎｍである。
熱転写受像シート用樹脂を含む樹脂は、熱転写受像シートへの染料の染着性の観点から、前記樹脂分散液の固形分中に、８０〜１００重量％含有されることが好ましく、より好ましくは８５〜１００重量％含有され、更に好ましくは９０〜１００重量％含有される。
【００４７】
前記樹脂分散液は、その保存安定性、及びこの樹脂分散液を用いて得られた熱転写受像シートの保存安定性、離型性の観点から、その固形分のガラス転移点が４０〜８０℃であることが好ましく、より好ましくは５０〜７５℃である。また軟化点は８０〜２５０℃であることが好ましく、より好ましくは１００〜２２０℃である。数平均分子量は、前記熱転写受像シート用樹脂の分子量と同様である。
樹脂分散液中の固形分濃度は、生産性の観点から、２０〜４５重量％であることが好ましく、より好ましくは２５〜４０重量％、さらに好ましくは３０〜４０重量％である。また、樹脂分散液の２５℃におけるｐＨは樹脂分散液の保存安定性の観点から、５〜１０であることが好ましく、より好ましくは６〜９、さらに好ましくは７〜９である。
【００４８】
（樹脂分散液の製造）
前記熱転写受像シート用樹脂分散液は、水性媒体中に、前述の熱転写受像シート用樹脂を含む樹脂を分散させる方法、好ましくは、さらにこれにオキサゾリン化合物を添加する工程を有する方法により製造することができる。
前記樹脂分散液は、例えば、前記熱転写受像シート用樹脂を含む樹脂をケトン系溶剤に溶解させ、中和剤を加えて該熱転写受像シート用樹脂を含む樹脂のカルボキシル基をイオン化し、次いで水を加えた後、ケトン系溶剤を留去して水系に転相する方法により得ることができる。具体的には、攪拌機、還流冷却管、温度計、滴下ロート、窒素ガス導入管を備えた反応器を準備し、ケトン系溶剤に溶解した熱転写受像シート用樹脂を含む樹脂に、中和剤等を加え、カルボキシル基をイオン化し（すでにイオン化されている場合は不要）、次いで水を加えた後、ケトン系溶剤を留去して水系に転相して得ることができる。ケトン系溶剤への溶解、中和剤の添加は、通常ケトン系溶剤の沸点以下の温度で行い、また、ここで用いられる水としては、例えば脱イオン水等が挙げられる。
用いられるケトン系溶剤としては、例えば、アセトン、メチルエチルケトン、ジエチルケトン、ジプロピルケトン、メチルイソブチルケトン、メチルイソプロピルケトン等が挙げられ、樹脂の溶解性及び溶剤の留去の容易性の観点から、好ましくは、メチルエチルケトンが用いられる。
【００４９】
中和剤としては、例えばアンモニア水、水酸化ナトリウム等のアルカリ水溶液、アリルアミン、イソプロピルアミン、ジイソプロピルアミン、エチルアミン、ジエチルアミン、トリエチルアミン、２−エチルヘキシルアミン、３−エトキシプロピルアミン、ジイソブチルアミン、３−ジエチルアミノプロピルアミン、エチレンジアミン、１，３−ジアミノプロパン、１，２−ジアミノプロパン、１，６−ジアミノヘキサン、１，９−ジアミノノナン、１，１２−ジアミノドデカン、二量体脂肪酸ジアミン、２，２，４，−トリメチルヘキサメチレンジアミン等のアミン類等を挙げることができ、樹脂の乳化性及び揮発性の観点から、好ましくはアンモニアである。これらの中和剤の使用量は、少なくとも熱転写受像シート用樹脂を含む樹脂の酸価を中和できる量であればよい。
【００５０】
本発明の樹脂分散液の製造方法がオキサゾリン化合物を添加するものである場合、オキサゾリン化合物の樹脂分散液への添加は、水性媒体中で、オキサゾリン化合物未添加の樹脂分散液とオキサゾリン化合物とを、系内の温度で好ましくは２０〜１００℃、より好ましくは７０〜９８℃で混合して行う。具体的には、オキサゾリン化合物未添加の樹脂分散液を前記温度に加熱して、オキサゾリン化合物を２０〜１００℃で、より好ましくは７０〜９８℃に加熱して添加する。
【００５１】
［熱転写受像シート］
本発明の熱転写受像シートは、基材、及び前述の熱転写受像シート用樹脂を含む染料受容層を有するものである。
【００５２】
（基材）
基材としては、例えば合成紙（ポリオレフィン系、ポリスチレン系等）、上質紙、アート紙、コート紙、キャストコート紙、壁紙、裏打用紙、合成樹脂又はエマルジョン含浸紙、セルロース繊維紙、ポリオレフィン、ポリ塩化ビニル、ポリエチレンテレフタレート、ポリスチレン、ポリメタクリレート、ポリカーボネート等の各種の樹脂のフイルム又はシート等が使用でき、また、これらの樹脂に白色顔料や充填剤を加えて造膜した白色不透明フイルムあるいは発泡させた発泡シート等も使用できる。また、前記基材を組み合わせた積層体も使用できる。
これらの基材の厚みは、例えば、１０〜３００μｍ程度が一般的である。前記の如き基材には、染料受容層との密着力を向上する観点から、その表面にプライマー処理やコロナ放電処理を施すことが好ましい。
【００５３】
（染料受容層）
染料受容層は、前述の樹脂分散液を含む塗工液を、前記基材上に、例えば、グラビア印刷法、スクリーン印刷法、グラビア版を用いたリバースロールコーティング法等により塗布及び乾燥して形成することによって得られる。以上の如く形成される染料受容層の厚さは、一般には１〜５０μｍの厚さであり、画質及び生産性の観点から、３〜１５μｍであることが好ましい。また、乾燥後の固形分量としては、染料受容層１ｍ2当たり３〜１５ｇであることが好ましい。
【００５４】
前記染料受容層を形成する塗工液には、前記樹脂分散液とともに離型剤を含有することが好ましい。離型剤としては、例えば、水分散性あるいは水溶性の変性シリコーンオイル及び／又は無水珪酸の微粒子のコロイド溶液（例えば、コロイダルシリカ）等を使用することが好ましい。前記無水珪酸の微粒子のコロイド溶液中の重量平均粒径は熱転写受像シート中の分散性の観点から、１００ｎｍ以下が好ましく、２０ｎｍ以下のコロイダルシリカを使用することがより好ましい。また、前記離型剤以外に、ポリエチレン、ポリプロピレン等の離型剤を含有することができる。これらの離型剤は、熱転写受像シートの離型性、熱転写受像シートへの染料の染着性の観点から、塗工液中に、熱転写受像シート用樹脂を含む樹脂１００重量部に対して０．１〜２０重量部含有することが好ましく、より好ましくは０．５〜１０重量部含有することができる。
【００５５】
また、塗工液には、染料受容層の白色度を向上させて転写画像の鮮明度を高める観点から、酸化チタン、酸化亜鉛、カオリンクレー、炭酸カルシウム、微粉末シリカ等の顔料や充填剤を含有することができる。これらの顔料や充填剤は、熱転写受像シートの白色度の観点から、塗工液中に、熱転写受像シート用樹脂を含む樹脂１００重量部に対して０．１〜２０重量部、好ましくは０．１〜１０重量部含有することができる。
塗工液には、さらに必要に応じて、例えば、グリコールエーテル類等の造膜助剤、架橋剤、硬化剤、触媒等の添加剤を含有することもできる。
なお、前記塗工液には、得られる熱転写受像シート用樹脂を含む樹脂が自己分散性を有すること、及び熱転写受像シートの疎水性を向上させる観点から、界面活性剤を含有しないことが好ましい。
【００５６】
［熱転写方法］
本発明においては、前述の基材に前記染料受容層を設けてなる熱転写受像シートの該受容層面に、昇華性染料を有する転写シートを、加熱下圧着し、染料の転写を行って、転写画像を得る。
本発明の熱転写受像シートを使用して熱転写を行う際に使用する転写シートは、通常、紙やポリエステルフィルム上に昇華性染料を含む染料層を設けたものであり、従来公知の転写シートをいずれも使用することができる。
【００５７】
本発明の熱転写受像シートに好適に使用できる昇華性染料としては、例えばイエロー染料では、ピリドンアゾ系、ジシアノスチリル系、キノフタロン系、メロシアニン系；マゼンタ染料では、ベンゼンアゾ系、ピラゾロンアゾメチン系、イソチアゾール系、ピラゾロトリアゾール系；シアン染料では、アントラキノン系、シアノメチレン系、インドフェノール系、インドナフトール系が挙げられる。
また、熱転写時の熱エネルギーの付与手段としては、従来公知の付与手段がいずれも使用でき、例えば、サーマルプリンター等の記録装置によって、記録時間をコントロールすることにより、５〜１００ｍＪ／ｍｍ2程度の熱エネルギーを付与することによって行うことが出来る。
【実施例】
【００５８】
以下に実施例等により、本発明をさらに具体的に説明する。以下の実施例等においては、各性状値は次の方法により測定、評価した。
［樹脂の酸価］
ＪＩＳ  Ｋ００７０に従って測定する。但し、測定溶媒は、エタノールとエーテルの混合溶媒を、アセトンとトルエンの混合溶媒(アセトン：トルエン＝１:１(容量比))とした。
【００５９】
［樹脂の軟化点及びガラス転移点］
（１）フローテスター（島津製作所製、「ＣＦＴ−５００Ｄ」）を用い、１ｇの試料を昇温速度６℃／分で加熱しながら、プランジャーにより１．９６ＭＰａの荷重を与え、直径１ｍｍ、長さ１ｍｍのノズルから押し出す。温度に対し、フローテスターのブランジャー降下量をプロットし、試料の半量が流出した温度を軟化点とする。
（２）ガラス転移点
示差走査熱量計（Perkin  Elmer社製、Pyris6DSC）を用いて２００℃まで昇温し、その温度から降温速度１０℃／分で０℃まで冷却したサンプルを昇温速度１０℃／分で昇温し、吸熱の最高ピーク温度以下のベースラインの延長線とピークの立ち上がり部分からピークの頂点までの最大傾斜を示す接線との交点の温度とする。
【００６０】
［樹脂分散液中の樹脂粒子の粒径］
レーザー回折型粒径測定機（ＨＯＲＩＢＡ社製、「ＬＡ−９２０」）を用いて、測定用セルに蒸留水を加え、吸光度が適正範囲になる濃度で、体積中位粒径（Ｄ５０）を測定する。
【００６１】
［樹脂分散液の固形分濃度］
赤外線水分計（ケツト科学研究所社製：ＦＤ−２３０）を用いて、分散液５ｇを乾燥温度１５０℃，測定モード９６（監視時間２．５分／変動幅０．０５％）にて、ウェットベースの水分％を測定する。固形分濃度は下記の式に従って算出した。
固形分濃度（％）＝１００−Ｍ
Ｍ：ウェットベース水分（％）＝［（Ｗ−Ｗ0）／Ｗ］×１００
Ｗ：測定前の試料重量（初期試料重量）
Ｗ0：測定後の試料重量（絶対乾燥重量）
【００６２】
実施例１（樹脂ａの製造）
表１に示す無水トリメリット酸を除くポリエステルの原料モノマーを、温度計、ステンレス製攪拌棒、流下式コンデンサー及び窒素導入管を装備した１０リットルの四つ口フラスコに入れ、マントルヒーター中で、窒素雰囲気にて１６０℃の温度で攪拌しつつ、表１に示す付加重合系樹脂の原料モノマー、両反応性モノマー及び重合開始剤の混合物を滴下ロートより７２ｍｌ／ｍｉｎの滴下速度にて1時間かけて滴下した。１６０℃に保持したまま1時間熟成させた後、２００℃まで昇温して、８．０ｋＰａにて１時間、ビニル系樹脂単量体の除去を行った。その後、表１に示すエステル化触媒を加え、２３０℃にて常圧（１０１．３ｋＰａ）で６時間反応後、８．０ｋＰａにて1時間、反応を行った。２００℃まで冷却後、表１に示す無水トリメリット酸を投入し、ＡＳＴＭ  Ｄ３６−８６に従って軟化点を追跡しながら、所定の軟化点になるまで反応を行い、樹脂ａを得た。
【００６３】
実施例２（樹脂ｂの製造）
表１に示す無水トリメリット酸を除くポリエステルの原料モノマーを、温度計、ステンレス製攪拌棒、流下式コンデンサー及び窒素導入管を装備した１０リットルの四つ口フラスコに入れ、マントルヒーター中で、窒素雰囲気にて１６０℃の温度で攪拌しつつ、表１に示す付加重合系樹脂の原料モノマー、両反応性モノマー及び重合開始剤の混合物を滴下ロートより７２ｍｌ／ｍｉｎの滴下速度にて１時間かけて滴下した。１６０℃に保持したまま１時間熟成させた後、２００℃まで昇温して、８．０ｋＰａにて１時間、付加重合系樹脂の原料モノマーの除去を行った。その後、表１に示すエステル化触媒を加え、１８０℃にて常圧（１０１．３ｋＰａ）で６時間反応後、２００℃にて常圧で２時間反応させ、その後、８．０ｋＰａにて1時間、反応を行った。表１に示す無水トリメリット酸を投入し、ＡＳＴＭ  Ｄ３６−８６に従って軟化点を追跡しながら、所定の軟化点になるまで反応を行い、樹脂ｂを得た。
【００６４】
実施例３（樹脂ｃの製造）
表１に示すポリエステルの原料モノマーを、温度計、ステンレス製攪拌棒、流下式コンデンサー及び窒素導入管を装備した１０リットルの四つ口フラスコに入れ、マントルヒーター中で、窒素雰囲気にて１６０℃の温度で攪拌しつつ、表１に示す付加重合系樹脂の原料モノマー、両反応性モノマー及び重合開始剤の混合物を滴下ロートより７０ｍｌ／ｍｉｎの滴下速度にて1時間かけて滴下した。１６０℃に保持したまま1時間熟成させた後、２００℃まで昇温して、８．０ｋＰａにて１時間、付加重合系樹脂の原料モノマーの除去を行った。その後、表１に示すエステル化触媒を加え、２３０℃にて常圧（１０１．３ｋＰａ）で６時間反応後、２１０℃まで冷却し、ＡＳＴＭ  Ｄ３６−８６に従って軟化点を追跡しながら、所定の軟化点になるまで８．０ｋＰａにて反応を行い、樹脂ｃを得た。
【００６５】
実施例４（樹脂ｄの製造）
表１に示すポリエステルの原料モノマーを、温度計、ステンレス製攪拌棒、流下式コンデンサー及び窒素導入管を装備した１０リットルの四つ口フラスコに入れ、マントルヒーター中で、窒素雰囲気にて１６０℃の温度で攪拌しつつ、表１に示す付加重合系樹脂の原料モノマー、両反応性モノマー及び重合開始剤の混合物を滴下ロートより６８ｍｌ／ｍｉｎの滴下速度にて1時間かけて滴下した。１６０℃に保持したまま1時間熟成させた後、２００℃まで昇温して、８．０ｋＰａにて１時間、付加重合系樹脂の原料モノマーの除去を行った。その後、表１に示すエステル化触媒を加え、１８０℃にて常圧で６時間反応後、２００℃にて常圧（１０１．３ｋＰａ）で２時間反応させ、ＡＳＴＭ  Ｄ３６−８６に従って軟化点を追跡しながら、所定の軟化点になるまで８．０ｋＰａにて反応を行い、樹脂ｄを得た。
【００６６】
実施例５（樹脂ｅの製造）
表１に示す無水トリメリット酸を除くポリエステルの原料モノマーを、温度計、ステンレス製攪拌棒、流下式コンデンサー及び窒素導入管を装備した１０リットルの四つ口フラスコに入れ、マントルヒーター中で、窒素雰囲気にて１６０℃の温度で攪拌しつつ、表１に示す付加重合系樹脂の原料モノマー、両反応性モノマー及び重合開始剤の混合物を滴下ロートより５０ｍｌ／ｍｉｎの滴下速度にて1時間かけて滴下した。１６０℃に保持したまま1時間熟成させた後、２００℃まで昇温して、８．０ｋＰａにて１時間、付加重合系樹脂の原料モノマーの除去を行った。その後、表１に示すエステル化触媒を加え、２３０℃にて常圧（１０１．３ｋＰａ）で７時間反応後、８．０ｋＰａにて1時間、反応を行った。２００℃まで冷却後、表１に示す無水トリメリット酸を投入し、ＡＳＴＭ  Ｄ３６−８６に従って軟化点を追跡しながら、所定の軟化点になるまで反応を行い、樹脂ｅを得た。
【００６７】
実施例６（樹脂ｆの製造）
表１に示す無水トリメリット酸を除くポリエステルの原料モノマーを、温度計、ステンレス製攪拌棒、流下式コンデンサー及び窒素導入管を装備した１０リットルの四つ口フラスコに入れ、マントルヒーター中で、窒素雰囲気にて１６０℃の温度で攪拌しつつ、表１に示す付加重合系樹脂の原料モノマー、両反応性モノマー及び重合開始剤の混合物を滴下ロートより７２ｍｌ／ｍｉｎの滴下速度にて1時間かけて滴下した。１６０℃に保持したまま1時間熟成させた後、２００℃まで昇温して、８．０ｋＰａにて１時間、付加重合系樹脂の原料モノマーの除去を行った。その後、表１に示すエステル化触媒を加え、２３０℃にて常圧（１０１．３ｋＰａ）で６時間反応後、８．０ｋＰａにて1時間、反応を行った。２００℃まで冷却後、表１に示す無水トリメリット酸を投入し、ＡＳＴＭ  Ｄ３６−８６に従って軟化点を追跡しながら、所定の軟化点になるまで反応を行い、樹脂ｆを得た。
【００６８】
比較例１（樹脂ｇの製造）
表１に示す無水トリメリット酸を除くポリエステルの原料モノマーとエステル化触媒を、温度計、ステンレス製攪拌棒、流下式コンデンサー及び窒素導入管を装備した１０リットルの四つ口フラスコに入れ、２３０℃にて常圧で６時間反応後、８．０ｋＰａにて1時間、反応を行った。２００℃まで冷却後、表１に示す無水トリメリット酸を投入し、ＡＳＴＭ  Ｄ３６−８６に従って軟化点を追跡しながら、所定の軟化点になるまで反応を行い、樹脂ｇを得た。
【００６９】
比較例２（樹脂ｈの製造）
表１に示す無水トリメリット酸を除くポリエステルの原料モノマーとエステル化触媒を、温度計、ステンレス製攪拌棒、流下式コンデンサー及び窒素導入管を装備した１０リットルの四つ口フラスコに入れ、１８０℃にて常圧で６時間反応後、２００℃にて常圧（１０１．３ｋＰａ）で２時間反応させ、その後、８．０ｋＰａにて1時間、反応を行った。表１に示す無水トリメリット酸を投入し、ＡＳＴＭ  Ｄ３６−８６に従って軟化点を追跡しながら、所定の軟化点になるまで反応を行い、樹脂ｈを得た。
各実施例及び比較例において使用したモノマー組成及び得られた樹脂の性状を表1にまとめて示す。
【００７０】
【表１】
2010131906.tif 000004
【００７１】
実施例７〜１２及び比較例３、４（樹脂分散液Ａ〜Ｈの製造）
窒素導入管、還流冷却管、攪拌器及び熱電対を装備した四つ口フラスコに表２に示す配合で、樹脂ａ〜ｈを入れ、２５℃でメチルエチルケトンに溶解させた。次いで、２５％アンモニア水を添加して、攪拌下で脱イオン水を加えた後、減圧下５０℃でメチルエチルケトンを留去し、樹脂分散液Ａ〜Ｈを得た。得られた樹脂分散液Ａ〜Ｈの各々の組成及び樹脂粒子の体積中位粒径、固形分、ｐＨを表２に示す。
【００７２】
【表２】
2010131906.tif 000005
【００７３】
実施例１３〜１８及び比較例５、６（樹脂分散液Ｉ〜Ｐの製造）
表３に示す配合で、それぞれ樹脂分散液Ａ〜Ｈ、水溶性のオキサゾリン含有重合体（日本触媒社製 エポクロスＷＳ−７００）を窒素導入管、還流冷却管、攪拌器及び熱電対を装備した四つ口フラスコに入れ、攪拌下９５℃で４時間反応させ、樹脂分散液Ｉ〜Ｐを得た。得られた樹脂分散液Ｉ〜Ｐの各々組成及び分散粒子の体積中位粒径、固形分、ｐＨを表３に示す。
【００７４】
【表３】
2010131906.tif 000006
【００７５】
製造例１（ポリスチレン分散液の製造）
窒素導入管、還流冷却管、滴下ロート、攪拌器及び熱電対を装備した四つ口フラスコに、水１００ｇ、ドデシルベンゼンスルホン酸ナトリウム０．７ｇ、過硫酸ナトリウム０．０８を仕込み、窒素気流下、撹拌を行い、８０℃に昇温した。一方、ガラス製ビーカーに、スチレン１００ｇ、水８６ｇ、ドデシルベンゼンスルホン酸ナトリウム６．０ｇ、過硫酸ナトリウム０．３を仕込み、攪拌、溶解させ、ホモミキサーで１０分処理し、乳化物を調整した。この乳化物を滴下ロートに仕込み、四つ口フラスコに３時間かけて一定速度で滴下し、滴下終了後、さらに２時間かけて熟成を行った。室温まで冷却後、２００メッシュの金網で濾過し、ポリスチレン分散液を得た。得られたポリスチレン分散液の分散粒子の体積中位粒径は１１４ｎｍ、固形分３３．４％であった。
【００７６】
実施例１９〜２４及び比較例７〜１０（熱転写受像シートの製造）
表４に示す組成、配合で２５℃にて混合し、塗工液Ａ１〜Ｊ１を作製した。この塗工液の各々を合成紙ＹＵＰＯ ＦＧＳ−２５０（厚さ２５０μｍ、坪量２００ｇ/ｍ2）にワイヤーバーにより乾燥後に５．０ｇ/ｍ2になるように塗布し、５０℃２分で乾燥させて熱転写受像シートを得た。この熱転写受像シートに市販の昇華型プリンタ（キヤノン社製、ＳＥＬＰＨＹ）を用いて各色（黒（Ｋ）、イエロー（Ｙ）、マゼンタ（Ｍ）、シアン（Ｃ）、グリーン（Ｇ）、レッド（Ｒ）、ブルー（Ｂ））の階調パターンを印画し、下記の方法で染着性（最高濃度）を評価した。また、５×５ｃｍの黒ベタを３枚連続で印画し、印画時のインクリボンとの離型性（熱融着性）を評価した。それぞれ下記のように測定し評価した。結果を表４に示す。
【００７７】
【表４】
2010131906.tif 000007
【００７８】
評価方法
［染着性-（最高濃度）］
黒の高濃度印画（１８階調目）で熱転写した印字画像の濃度をグレタグで測定した。
［離型性―（熱転写受像シートとの離型性の評価）］
黒ベタ印画時のインクリボンと熱転写受像シートの剥離音から熱融着性の有無を判断した。
Ａ：連続3枚の印画で異音なく剥離できる。
Ｂ：連続3枚の印画で若干の異音があるが、剥離できる。
Ｃ：連続3枚の印画が困難である。
【産業上の利用可能性】
【００７９】
本発明の熱転写受像シート用樹脂を用いた熱転写受像シートは、熱転写受像シートへの染料の染着性と熱転写受像シートの離型性のいずれにおいても優れたものであることから、優れた画像性能を有する熱転写受像シートとして好適に用いることができる。